国专利150557号也有类似的制程。
制程.整个制程通常在900 °C至1100 °C的温度范围内进行，阳极实务上常以石墨碳棒制作，阴极是待还原的含钛氧化物、含钛物（有些研究会先以钼网包覆阴极，防止阴极碎裂散落），电解液则须以氯化钙熔汤担当，坩埚大多採用石墨材质。基于氧化物的性质，存在一相对于阳极的特定电位，影响氧化钙在熔汤中的含量。阴极被极化至一比阳极更低之电位。借由在两极间施加一电压达成两极间电位差。当极化至更低的负电位后，阴极的氧化物倾向于对电解液释出氧离子，氧离子进入电解液